두께 1 ㎜ 의 유리 기판 의 한쪽 면 에 상기 한 바 와 같이 하 여 제조 된 본 발명 의 액정 배향 제 를 스피너 를 사용 하 여 도포 하 고 , 180 ℃ 에서 1 시간 동안 건조 함 으로써 건조 막 두께 80 ㎚ 의 피막 을 형성 하 였 다 . 형성 된 도막 면 을 나일론 제 의 천 을 권 취한 롤 을 갖 는 러 빙 머신 을 사용 하 여 러 빙 처리 를 행하 여 , 액정 배향 막 을 만들 었 다 . 여기 서 , 러 빙 처리 조건 은 롤 의 회전수 400 rpm , 스테이지 의 이동 속도 3 ㎝/ 초 , 모족 압입 길 이 0 . 4 ㎜ 로 하 였 다 ( 이 기판 을 기판 B 로 함 ) .